(57)【要約】  反応染料で染色されたセルロース系繊維の湿潤摩擦堅牢度を、従来技術の限界を超えて向上させることができる、湿潤摩擦堅牢度向上剤、およびそれを用いた染色セルロース繊維の製造方法を提供する。該課題は、下記一般式（１）【化１】2018190328.tif 000045    （ただし、Ｒは、それぞれ独立に水素原子、又は水酸基を有しても良い炭素数１〜３のアルキル基を示す）又は下記一般式（２）【化２】2018190328.tif 000046 で表される構造を有するカチオン系高分子化合物（エピクロロヒドリン付加型カチオン系高分子化合物（Ｂ）に該当するものを除く）（Ａ）、並びに  下記一般式（３）【化３】2018190328.tif 000047  （ただし、Ｒは、水素原子、又は水酸基を有しても良い炭素数１〜３のアルキル基を示す）で表される構造を有するエピクロロヒドリン付加型カチオン系高分子化合物（Ｂ）を含んでなる、セルロース系繊維用湿潤摩擦堅牢度向上剤の第１処理液によって解決される。
2018190328.tif 000002
【特許請求の範囲】
【請求項１】
下記一般式（１）
【化１】
2018190328.tif 000030
（ただし、Ｒは、それぞれ独立に水素原子、又は水酸基を有しても良い炭素数１〜３のアルキル基を示す）又は下記一般式（２）
【化２】
2018190328.tif 000031
で表される構造を有するカチオン系高分子化合物（エピクロロヒドリン付加型カチオン系高分子化合物（Ｂ）に該当するものを除く）（Ａ）、並びに
下記一般式（３）
【化３】
2018190328.tif 000032
（ただし、Ｒは、水素原子、又は水酸基を有しても良い炭素数１〜３のアルキル基を示す）で表される構造を有するエピクロロヒドリン付加型カチオン系高分子化合物（Ｂ）を含んでなる、セルロース系繊維用湿潤摩擦堅牢度向上剤の第１処理液。
【請求項２】
前記カチオン系高分子化合物（Ａ）（エピクロロヒドリン付加型カチオン系高分子化合物（Ｂ）に該当するものを除く）と前記エピクロロヒドリン付加型カチオン系高分子化合物（Ｂ）との固形分重量比が、０．０１：１〜５．５０：１である、請求項１に記載のセルロース系繊維用湿潤摩擦堅牢度向上剤の第１処理液。
【請求項３】
下記一般式（４）
【化４】
2018190328.tif 000033
（ただし、Ｒ１は、水素原子又はメチル基であり、Ｒ２は、炭素数１〜３のアルキレン基であり、Ｒ３及びＲ４は、独立して、炭素数１〜３のアルキル基又はヒドロキシアルキル基であり、Ｒ５は、炭素数１〜３のアルキル基及びヒドロキシアルキル基並びにベンジル基よりなる群から選ばれた基であり、Ｘ−はハロゲン化物イオン及び炭素数１〜３のモノアルキル硫酸イオンよりなる群から選ばれたイオンであり、Ｙは酸素原子又はＮＨである）で表される構造を有するアクリル化合物（Ｃ）から導かれる構成単位を有する重合体を含んでなる、セルロース系繊維用湿潤摩擦堅牢度向上剤の第２処理液と組み合わせて用いることを特徴とする、請求項１又は２に記載のセルロース系繊維用湿潤摩擦堅牢度向上剤の第１処理液。
【請求項４】
エピクロロヒドリン付加型カチオン系高分子化合物（Ｂ）の使用量と、アクリル化合物（Ｃ）から導かれる構成単位を有する重合体の使用量との固形分重量比が、１：０．２０から１：４．００の範囲内である、請求項３に記載のセルロース系繊維用湿潤摩擦堅牢度向上剤の第１処理液。
【請求項５】
ａ）セルロース系繊維を染料により染色する工程、
ｂ）該工程ａ）により染色されたセルロース系繊維を、下記一般式（１）
【化５】
2018190328.tif 000034
（ただし、Ｒは、それぞれ独立に水素原子、又は水酸基を有しても良い炭素数１〜３のアルキル基を示す）又は下記一般式（２）
【化６】
2018190328.tif 000035
で表される構造を有するカチオン系高分子化合物（エピクロロヒドリン付加型カチオン系高分子化合物（Ｂ）に該当するものを除く）（Ａ）、及び
下記一般式（３）
【化７】
2018190328.tif 000036
（ただし、Ｒは、水素原子、又は水酸基を有しても良い炭素数１〜３のアルキル基を示す）で表される構造を有するエピクロロヒドリン付加型カチオン系高分子化合物（Ｂ）、を含むセルロース系繊維用湿潤摩擦堅牢度向上剤の第１処理液（ア）に浸漬する工程、並びに
ｃ）該工程ｂ）により処理されたセルロース系繊維を、下記一般式（４）
【化８】
2018190328.tif 000037
（ただし、Ｒ１は、水素原子又はメチル基であり、Ｒ２は、炭素数１〜３のアルキレン基であり、Ｒ３及びＲ４は、独立して、炭素数１〜３のアルキル基又はヒドロキシアルキル基であり、Ｒ５は、炭素数１〜３のアルキル基及びヒドロキシアルキル基並びにベンジル基よりなる群から選ばれた基であり、Ｘ−はハロゲン化物イオン及び炭素数１〜３のモノアルキル硫酸イオンよりなる群から選ばれたイオンであり、Ｙは酸素原子又はＮＨである）で表される構造を有するアクリル化合物（Ｃ）から導かれる構成単位を有する重合体を含んでなるセルロース系繊維用湿潤摩擦堅牢度向上剤の第２処理液（イ）に浸漬する工程、
を有する、染色セルロース系繊維の製造方法。
【請求項６】
前記工程ｂ）と前記工程ｃ）との間に、水洗により未反応の第１処理液（ア）由来の成分を除去する工程を有する、請求項５に記載の染色セルロース系繊維の製造方法。
【請求項７】
前記工程ｂ）と前記工程ｃ）との間に、該工程ｂ）により処理されたセルロース系繊維を絞る工程を有する、請求項５に記載の染色セルロース系繊維の製造方法。
【請求項８】
セルロース系繊維、染料、並びに下記一般式（１）
【化９】
2018190328.tif 000038
（ただし、Ｒは、それぞれ独立に水素原子、又は水酸基を有しても良い炭素数１〜３のアルキル基を示す）若しくは下記一般式（２）
【化１０】
2018190328.tif 000039
で表される構造を有するカチオン系高分子化合物（エピクロロヒドリン付加型カチオン系高分子化合物（Ｂ）に該当するものを除く）（Ａ）、及び
下記一般式（３）
【化１１】
2018190328.tif 000040
（ただし、Ｒは、水素原子、又は水酸基を有しても良い炭素数１〜３のアルキル基を示す）で表される構造を有するエピクロロヒドリン付加型カチオン系高分子化合物（Ｂ）、並びに／又はそれらの反応生成物を含んでなる、染色セルロース系繊維。
【請求項９】
セルロース系繊維、染料、並びに下記一般式（１）
【化１２】
2018190328.tif 000041
（ただし、Ｒは、それぞれ独立に水素原子、又は水酸基を有しても良い炭素数１〜３のアルキル基を示す）若しくは下記一般式（２）
【化１３】
2018190328.tif 000042
で表される構造を有するカチオン系高分子化合物（エピクロロヒドリン付加型カチオン系高分子化合物（Ｂ）に該当するものを除く）（Ａ）、
下記一般式（３）
【化１４】
2018190328.tif 000043
（ただし、Ｒは、水素原子、又は水酸基を有しても良い炭素数１〜３のアルキル基を示す）で表される構造を有するエピクロロヒドリン付加型カチオン系高分子化合物（Ｂ）、及び
下記一般式（４）
【化１５】
2018190328.tif 000044
（ただし、Ｒ１は、水素原子又はメチル基であり、Ｒ２は、炭素数１〜３のアルキレン基であり、Ｒ３及びＲ４は、独立して、炭素数１〜３のアルキル基又はヒドロキシアルキル基であり、Ｒ５は、炭素数１〜３のアルキル基及びヒドロキシアルキル基並びにベンジル基よりなる群から選ばれた基であり、Ｘ−はハロゲン化物イオン及び炭素数１〜３のモノアルキル硫酸イオンよりなる群から選ばれたイオンであり、Ｙは酸素原子又はＮＨである）で表される構造を有するアクリル化合物（Ｃ）から導かれる構成単位を有する重合体、並びに／又はそれらの反応生成物を含んでなる、染色セルロース系繊維。
【請求項１０】
請求項８又は９に記載の染色セルロース系繊維を含んでなる、繊維製品。
【請求項１１】
衣類、家庭・インテリア用品、又は産業資材である、請求項１０に記載の繊維製品。
【発明の詳細な説明】
【技術分野】
【０００１】
本発明は、セルロース系繊維用湿潤摩擦堅牢度向上剤に関し、より具体的には、反応性染料により染色された染色セルロース系繊維の後処理に用い、これにより湿潤摩擦堅牢度が改良された染色セルロース系繊維を得ることができる湿潤摩擦堅牢度向上剤に関する。
【背景技術】
【０００２】
反応性染料はセルロース系繊維の染色に多用されている。これは色相が鮮明で、反応性染料がセルロース系繊維と共有結合により結合するため繊維から脱落しづらく、また、染色後の十分な洗浄により未固着染料を繊維上から除去することで、優れた湿潤摩擦堅牢度が得られるためであると考えられる。
しかし、工業染色条件では未固着染料の完全除去は不可能であり、染色後の堅牢度をさらに高めるために後処理として、未固着染料の除去、ソーピング剤、染料固着剤（例えば、特許文献１、２及び３参照）や湿潤摩擦堅牢度向上剤（例えば、特許文献４、及び５参照）の使用が提案されている。【０００３】
特許文献１ではカチオン性ポリマーとシリコーン化合物とを混合した染料固着剤で被染色布を処理することが開示されている。特許文献２では、ジアリルアミン−エピクロロヒドリン付加物を重合させて得られる重合体を染料固着剤として用いる方法が開示されている。特許文献３では、アルキルジアリルアミン重合物−エピクロロヒドリン４級化物でできた染料固着剤が開示されている（特許文献２で用いる重合体の、異なる合成方法を提供するものでもある。）。特許文献４では、第３級アミノ基または第４級アンモニウム基を含む湿潤堅牢度向上剤が開示されている。特許文献５では、４級アンモニウム基を有する共重合体における４級アンモニウム基の一部がアニオン性化合物と中和されてなる中和塩含有カチオン性共重合体の染色堅牢度向上剤とその製造方法が開示されている。【０００４】
上記の各特許文献に開示された薬剤をはじめとする従来の技術では一定の湿潤摩擦堅牢度の向上効果が見られているものの、特許文献１から３に記載の薬剤は湿潤摩擦堅牢度の向上を主目的として設計されたものではないためその性能には限界があり、また当業界においては、特許文献４及び５に記載の薬剤により達成できる水準を超えて湿潤摩擦堅牢度を更に良好にすることができる薬剤の開発が要望されている。
【先行技術文献】
【特許文献】
【０００５】
【特許文献１】特開２００１−２０１８６号公報
【特許文献２】特開平６−１０８３８２号公報
【特許文献３】特開平１１−５０５５７６号公報
【特許文献４】特開平１０−１６８７６８号公報
【特許文献５】特開２００８−１１５４７４号公報
【発明の概要】
【発明が解決しようとする課題】
【０００６】
上記の従来技術の限界に鑑み、本発明は、反応染料で染色されたセルロース系繊維の湿潤摩擦堅牢度を、従来技術の限界を超えて向上させることができる、湿潤摩擦堅牢度向上剤、およびそれを用いた染色セルロース繊維の製造方法、を提供することを目的とする。
【課題を解決するための手段】
【０００７】
本発明者らは上記課題を解決すべく鋭意検討した結果、特定の構造を有するカチオン系高分子化合物と、別の特定の構造を有するエピクロロヒドリン付加型カチオン系高分子化合物と、を含む湿潤摩擦堅牢度向上剤の第１処理液を用いることで、反応染料で染色されたセルロース系繊維の湿潤摩擦堅牢度を顕著に向上させることができることを見い出し、本発明をなすに至った。
すなわち本発明は、
［１］
下記一般式（１）
【化１】
2018190328.tif 000003
（ただし、Ｒは、それぞれ独立に水素原子、又は水酸基を有しても良い炭素数１〜３のアルキル基を示す）又は下記一般式（２）
【化２】
2018190328.tif 000004
で表される構造を有するカチオン系高分子化合物（エピクロロヒドリン付加型カチオン系高分子化合物（Ｂ）に該当するものを除く）（Ａ）、並びに
下記一般式（３）
【化３】
2018190328.tif 000005
（ただし、Ｒは、水素原子、又は水酸基を有しても良い炭素数１〜３のアルキル基を示す）で表される構造を有するエピクロロヒドリン付加型カチオン系高分子化合物（Ｂ）を含んでなる、セルロース系繊維用湿潤摩擦堅牢度向上剤の第１処理液である。【０００８】
以下、［２］から［１１］は、それぞれ本発明の好ましい態様、実施形態の一つである
［２］
前記カチオン系高分子化合物（エピクロロヒドリン付加型カチオン系高分子化合物（Ｂ）に該当するものを除く）（Ａ）と前記エピクロロヒドリン付加型カチオン系高分子化合物（Ｂ）との固形分重量比が、０．０１：１〜５．５０：１である、［１］に記載のセルロース系繊維用湿潤摩擦堅牢度向上剤の第１処理液。
［３］
下記一般式（４）
【化４】
2018190328.tif 000006
（ただし、Ｒ１は、水素原子又はメチル基であり、Ｒ２は、炭素数１〜３のアルキレン基であり、Ｒ３及びＲ４は、独立して、炭素数１〜３のアルキル基又はヒドロキシアルキル基であり、Ｒ５は、炭素数１〜３のアルキル基及びヒドロキシアルキル基並びにベンジル基よりなる群から選ばれた基であり、Ｘ−はハロゲン化物イオン及び炭素数１〜３のモノアルキル硫酸イオンよりなる群から選ばれたイオンであり、Ｙは酸素原子又はＮＨである）で表される構造を有するアクリル化合物（Ｃ）から導かれる構成単位を有する重合体を含んでなる、セルロース系繊維用湿潤摩擦堅牢度向上剤の第２処理液と組み合わせて用いることを特徴とする、［１］又は［２］に記載のセルロース系繊維用湿潤摩擦堅牢度向上剤の第１処理液。
［４］
エピクロロヒドリン付加型カチオン系高分子化合物（Ｂ）の使用量と、アクリル化合物（Ｃ）から導かれる構成単位を有する重合体の使用量との固形分重量比が、１：０．２０から１：４．００の範囲内である、［３］に記載のセルロース系繊維用湿潤摩擦堅牢度向上剤の第１処理液。
［５］
ａ）セルロース系繊維を染料により染色する工程、
ｂ）該工程ａ）により染色されたセルロース系繊維を、下記一般式（１）
【化５】
2018190328.tif 000007
（ただし、Ｒは、それぞれ独立に水素原子、又は水酸基を有しても良い炭素数１〜３のアルキル基を示す）又は下記一般式（２）
【化６】
2018190328.tif 000008
で表される構造を有するカチオン系高分子化合物（エピクロロヒドリン付加型カチオン系高分子化合物（Ｂ）に該当するものを除く）（Ａ）、及び
下記一般式（３）
【化７】
2018190328.tif 000009
（ただし、Ｒは、水素原子、又は水酸基を有しても良い炭素数１〜３のアルキル基を示す）で表される構造を有するエピクロロヒドリン付加型カチオン系高分子化合物（Ｂ）、を含むセルロース系繊維用湿潤摩擦堅牢度向上剤の第１処理液（ア）に浸漬する工程、並びに
ｃ）該工程ｂ）により処理されたセルロース系繊維を、下記一般式（４）
【化８】
2018190328.tif 000010
（ただし、Ｒ１は、水素原子又はメチル基であり、Ｒ２は、炭素数１〜３のアルキレン基であり、Ｒ３及びＲ４は、独立して、炭素数１〜３のアルキル基又はヒドロキシアルキル基であり、Ｒ５は、炭素数１〜３のアルキル基及びヒドロキシアルキル基並びにベンジル基よりなる群から選ばれた基であり、Ｘ−はハロゲン化物イオン及び炭素数１〜３のモノアルキル硫酸イオンよりなる群から選ばれたイオンであり、Ｙは酸素原子又はＮＨである）で表される構造を有するアクリル化合物（Ｃ）から導かれる構成単位を有する重合体を含んでなるセルロース系繊維用湿潤摩擦堅牢度向上剤の第２処理液（イ）に浸漬する工程、
を有する、染色セルロース系繊維の製造方法。
［６］
前記工程ｂ）と前記工程ｃ）との間に、水洗により未反応の第１処理液（ア）由来の成分を除去する工程を有する、［５］に記載の染色セルロース系繊維の製造方法。
［７］
前記工程ｂ）と前記工程ｃ）との間に、該工程ｂ）により処理されたセルロース系繊維を絞る工程を有する、［５］に記載の染色セルロース系繊維の製造方法。
［８］
セルロース系繊維、染料、並びに下記一般式（１）
【化９】
2018190328.tif 000011
（ただし、Ｒは、それぞれ独立に水素原子、又は水酸基を有しても良い炭素数１〜３のアルキル基を示す）若しくは下記一般式（２）
【化１０】
2018190328.tif 000012
で表される構造を有するカチオン系高分子化合物（エピクロロヒドリン付加型カチオン系高分子化合物（Ｂ）に該当するものを除く）（Ａ）、及び
下記一般式（３）
【化１１】
2018190328.tif 000013
（ただし、Ｒは、水素原子、又は水酸基を有しても良い炭素数１〜３のアルキル基を示す）で表される構造を有するエピクロロヒドリン付加型カチオン系高分子化合物（Ｂ）、並びに／又はそれらの反応生成物を含んでなる、染色セルロース系繊維。
［９］
セルロース系繊維、染料、並びに下記一般式（１）
【化１２】
2018190328.tif 000014
（ただし、Ｒは、それぞれ独立に水素原子、又は水酸基を有しても良い炭素数１〜３のアルキル基を示す）若しくは下記一般式（２）
【化１３】
2018190328.tif 000015
で表される構造を有するカチオン系高分子化合物（エピクロロヒドリン付加型カチオン系高分子化合物（Ｂ）に該当するものを除く）（Ａ）、
下記一般式（３）
【化１４】
2018190328.tif 000016
（ただし、Ｒは、水素原子、又は水酸基を有しても良い炭素数１〜３のアルキル基を示す）で表される構造を有するエピクロロヒドリン付加型カチオン系高分子化合物（Ｂ）、及び
下記一般式（４）
【化１５】
2018190328.tif 000017
（ただし、Ｒ１は、水素原子又はメチル基であり、Ｒ２は、炭素数１〜３のアルキレン基であり、Ｒ３及びＲ４は、独立して、炭素数１〜３のアルキル基又はヒドロキシアルキル基であり、Ｒ５は、炭素数１〜３のアルキル基及びヒドロキシアルキル基並びにベンジル基よりなる群から選ばれた基であり、Ｘ−はハロゲン化物イオン及び炭素数１〜３のモノアルキル硫酸イオンよりなる群から選ばれたイオンであり、Ｙは酸素原子又はＮＨである）で表される構造を有するアクリル化合物（Ｃ）から導かれる構成単位を有する重合体、並びに／又はそれらの反応生成物を含んでなる、染色セルロース系繊維。
［１０］
［８］又は［９］に記載の染色セルロース系繊維を含んでなる、繊維製品。
［１１］
衣類、家庭・インテリア用品、又は産業資材である、［１０］に記載の繊維製品。
【発明の効果】
【０００９】
本発明によれば、特定の構造を有するカチオン系高分子化合物と、特定の構造を有するエピクロロヒドリン付加型カチオン系高分子化合物と、を含む湿潤摩擦堅牢度向上剤の第１処理液を用いることで、反応染料で染色されたセルロース系繊維の湿潤摩擦堅牢度を顕著に向上させることができる。
本発明のセルロース系繊維用湿潤摩擦堅牢度向上剤の第１処理液は、特定の構造を有するアクリル化合物を含んでなる、セルロース系繊維用湿潤摩擦堅牢度向上剤の第２処理液と組み合わせて用いることで、特に高い湿潤摩擦堅牢度向上効果を実現することができる。
本発明のセルロース系繊維用湿潤摩擦堅牢度向上剤を用いて得られた染色繊維、繊維製品は、優れた湿潤摩擦堅牢度を有するので、摩擦を伴う水洗い等による色落ちが有効に抑制されるなどの、実用上高い価値を有する顕著な技術的効果を実現する。
【発明を実施するための形態】
【００１０】
本発明は、下記一般式（１）
【化１６】
2018190328.tif 000018
（ただし、Ｒは、それぞれ独立に水素原子、又は水酸基を有しても良い炭素数１〜３のアルキル基を示す）又は下記一般式（２）
【化１７】
2018190328.tif 000019
で表される構造を有するカチオン系高分子化合物（エピクロロヒドリン付加型カチオン系高分子化合物（Ｂ）に該当するものを除く）（Ａ）、並びに
下記一般式（３）
【化１８】
2018190328.tif 000020
（ただし、Ｒは、水素原子、又は水酸基を有しても良い炭素数１〜３のアルキル基を示す）で表される構造を有するエピクロロヒドリン付加型カチオン系高分子化合物（Ｂ）を含んでなる、セルロース系繊維用湿潤摩擦堅牢度向上剤の第１処理液（ア）である。
すなわち、本発明のセルロース系繊維用湿潤摩擦堅牢度向上剤の第１処理液（ア）は、特定の構造を有するカチオン系高分子化合物（Ａ）及びエピクロロヒドリン付加型カチオン系高分子化合物（Ｂ）を含有するものであればよく、成分（Ａ）と（Ｂ）との量比、使用する溶媒の種類及び量、それ以外の成分の有無、種類、及び量は、特に限定されない。また、本発明の湿潤摩擦堅牢度向上剤の第１処理液（ア）と組み合わせて使用されるべき湿潤摩擦堅牢度向上剤の第２処理液も、特に限定されない。
【００１１】
（Ａ）カチオン系高分子化合物
本発明で用いられるカチオン系高分子化合物（Ａ）は、高分子骨格の少なくとも一部に次の一般式（１）又は一般式（２）で示される構造を有する。
【化１９】
2018190328.tif 000021
【化２０】
2018190328.tif 000022
式中、Ｒは、水素原子、又は炭素数１〜３のアルキル基を示す。
【００１２】
上記一般式（１）又は一般式（２）で示される構造を高分子骨格の少なくとも一部に含むカチオン系高分子化合物の具体的な構造は特に限定されないが、例としては、ポリ（塩化ジアリルジメチルアンモニウム）、アリルアミン・ジアリルアミン共重合体、ジアリルアミン塩酸塩・二酸化イオウ共重合体、ジメチルジアリルアンモニウムクロリド・二酸化イオウ共重合体等が挙げられる。これらのカチオン系高分子化合物は１種を単独で用いてもよく、２種以上を混合して用いてもよい。
【００１３】
上記カチオン系高分子化合物（Ａ）は、３０℃におけるＢ型粘度が３００〜１０００ｍＰａ・ｓの範囲であることが好ましい。
【００１４】
本発明において用いられる、カチオン系高分子化合物（Ａ）は、上記一般式（１）又は一般式（２）で表される構造を有していればよく、それ以外に特に限定されるものではない。従って、１種類のみの上記一般式（１）又は一般式（２）で表される構造を有していてもよいし、複数種類の互いに異なる構造の上記一般式（１）又は一般式（２）で表される構造を有してもよく、例えば上記一般式（１）で表される構造と、上記一般式（２）で表される構造とを、一種類ずつ有していてもよい。
複数種類の互いに異なる構造の上記一般式（１）又は一般式（２）で表される構造を有する場合のモル比には特に制限は無く、任意のモル比でそれぞれの構造を与える単量体を共重合させることができる。
【００１５】
本発明において用いられるカチオン系高分子化合物（Ａ）は、上記一般式（１）又は一般式（２）で表される構造を有していればよく、これらの構造を有する構成単位のみからなるものであってもよいが、一般式（１）又は一般式（２）で表される構造以外の構造を、更に有していてもよい。
その他の単量体は、上記一般式（１）又は一般式（２）で表される構造を与える単量体と共重合可能なものであればよく、それ以外の限定は特に存在しないが、上記一般式（１）又は一般式（２）で表される構造を与える単量体以外のカチオン性単量体、アニオン性単量体、二酸化硫黄、 (メタ)アクリルアミド系単量体等を用いることができる。
なお、後述の一般式（３）で表される構造を有することにより、エピクロロヒドリン付加型カチオン系高分子化合物（Ｂ）に該当する場合には、一般式（１）又は一般式（２）で示される構造を有していたとしても、量比の計算等においては、カチオン系高分子化合物（Ａ）からは除外されるものとする。
【００１６】
カチオン系高分子化合物（Ａ）における、上記一般式（１）又は一般式（２）で表される構造を有する構成単位の割合には特に制限はないが、湿潤摩擦堅牢度向上効果や、染料固着性能の向上などの観点から、１０％〜１００％であることが好ましく、合成の容易さなどの観点から、３０％〜１００％であることが好ましい。カチオン系高分子化合物（Ａ）における、上記一般式（１）又は一般式（２）で表される構造を有する構成単位の割合は、より好ましくは５０％〜１００％である。
【００１７】
本発明のセルロース系繊維用湿潤摩擦堅牢度向上剤の第１処理液（ア）に用いられるカチオン系高分子化合物（Ａ）は、ＧＰＣ測定により得られる重量平均分子量が３,０００〜２００,０００、重合度が１０〜２,０００、又は固有粘度［η］が０．１０〜１．６０ｄｌ／ｇであることが好ましい。「又は」とあるのは、重量平均分子量、重合度、及び固有粘度の間には相互に密接な関連があるため、必ずしもこれらの物性の全てを評価する必要は無く、いずれか一つを評価すれば足る場合があるためである。
【００１８】
カチオン系高分子化合物（Ａ）の重量平均分子量には特に制限は無く、例えば１,０００〜５００,０００であるものを好ましく本発明に適用可能であるが、３,０００〜２００,０００であることが特に好ましい。重量平均分子量が３０００以上であることで、染色物に十分な湿潤摩擦堅牢度を付与することが一層容易になり、重量平均分子量が２００，０００以下であることで、カチオン系高分子化合物（Ａ）を含有する溶液を調整することが容易となり、染色物の処理が一層容易になる。
カチオン系高分子化合物（Ａ）の重量平均分子量は、ゲル・パーミエーションクロマトグラフィー（ＧＰＣ法）により測定することができる。
【００１９】
カチオン系高分子化合物（Ａ）の重合度にも特に制限は無く、例えば５〜５,０００であるものを好ましく本発明に適用可能であるが、１０〜２,０００であることが特に好ましい。重合度が１０以上であることで、染色物に十分な湿潤摩擦堅牢度を付与することが一層容易になり、重合度が２,０００以下であることで、カチオン系高分子化合物（Ａ）を含有する溶液を調整することが容易となり、染色物の処理が一層容易になる。
カチオン系高分子化合物（Ａ）の重合度は、上記ＧＰＣ法で得られた重量平均分子量から、以下の計算式で求めることできる。
重合度＝重量平均分子量／ユニット分子量
ここで、ユニット分子量(ユニットＭＷ)とは、高分子における繰り返し単位１単位当たりの分子量である。高分子が共重合体である場合、すなわち当該高分子が、異なる単量体から導かれる２種以上の構成単位を有する場合には、各構成単位の分子量と割合（総計で１となる）とを乗じてからこれらを積算した加重平均を、ユニット分子量とする。
重量平均分子量をこのユニット分子量で除することで、重合度（平均的な繰り返し単位の数）を得ることができる。
【００２０】
カチオン系高分子化合物（Ａ）の固有粘度［η］にも特に制限は無く、例えば０．０５〜２．５０ｄｌ／ｇであるものを好ましく本発明に適用可能であるが、０．１０〜１．６０ｄｌ／ｇであることが特に好ましい。固有粘度［η］が０．１０ｄｌ／ｇ以上であることで、染色物に十分な湿潤摩擦堅牢度を付与することが一層容易となり、固有粘度［η］が１．６０ｄｌ／ｇ以下であることで、カチオン系高分子化合物（Ａ）を含有する溶液を調整することが容易となり、染色物の処理が一層容易になる。
カチオン系高分子化合物（Ａ）の固有粘度［η］は、例えばウベローデ粘度計等の毛細管粘度計により測定することができる。
【００２１】
本発明のセルロース系繊維用湿潤摩擦堅牢度向上剤の第１処理液（ア）を構成するカチオン系高分子化合物（Ａ）の製造方法には特に制限はないが、以下に述べる方法で製造することが好ましい。
まず上記一般式（１）又は一般式（２）で表される構造を与える単量体、及び必要に応じて他の単量体を水、エチレングリコール、プロピレングリコールモノメチルエーテル等の溶媒、分散媒に混合する。
カチオン系高分子化合物（Ａ）における各単量体から導かれる構成単位の割合（モル比）は、各単量体の仕込み組成（モル比）とほぼ一致する。従って、上記工程で溶媒、分散媒に混合する各単量体の割合（モル比）は、所望の組成に略一致するものであることが望ましい。
【００２２】
カチオン系高分子化合物（Ａ）製造の上記工程における、溶媒、分散媒、重合時の水中における単量体濃度は単量体や溶媒、分散媒の種類によって異なるが、通常５〜９５質量％であり、１０〜７０質量％が好ましい。
【００２３】
次に、単量体成分の間で重合反応を進行させる。この重合反応は、通常、ラジカル重合反応であり、ラジカル重合触媒の存在下に行なわれる。ラジカル重合触媒の種類は特に限定されるものでなく、その好ましい例として、ｔ−ブチルハイドロパーオキサイドなどの過酸化物、過硫酸アンモニウム、過硫酸ナトリウム、過硫酸カリウムなどの過硫酸塩、アゾビス系、ジアゾ系などの水溶性アゾ化合物が挙げられる。
【００２４】
ラジカル重合触媒の添加量は、一般的には全モノマーに対して０．１〜２０モル％、好ましくは１．０〜１０モル％である。重合温度は一般的には０〜１００℃、好ましくは５〜８０℃であり、重合時間は一般的には２０〜１５０時間、好ましくは３０〜１００時間である。重合雰囲気は、大気中でも重合性に大きな問題を生じないが、窒素などの不活性ガスの雰囲気で行なうこともできる。
【００２５】
重合反応の結果得られた重合体に、必要に応じて分離、洗浄処理を行い、該重合体をカチオン系高分子化合物（Ａ）として回収する。この際、溶液または分散液としてカチオン系高分子化合物（Ａ）を得ることが好ましい。カチオン系高分子化合物（Ａ）を溶液または分散液として得ることで、従来重合後に必要であった煩雑な粉砕や溶解作業をすることなく、比較的容易に所望のカチオン系高分子化合物（Ａ）を回収することができる。
【００２６】
（Ｂ）エピクロロヒドリン付加型カチオン系高分子化合物
本発明で用いられるエピクロロヒドリン付加型カチオン系高分子化合物（Ｂ）は、高分子骨格の少なくとも一部に次の一般式（３）で示される構造を有する。
【化２１】
2018190328.tif 000023
ただし、Ｒは、水素原子、又は水酸基を有しても良い炭素数１〜３のアルキル基を示す
【００２７】
エピクロロヒドリン付加型カチオン系高分子化合物（Ｂ）の製造方法には特に制限は無いが、例えばジアリルアミン系化合物とエピクロロヒドリンとを反応させ、これにより得られた反応物を重合することにより製造することができる。
その場合にエピクロロヒドリンはジアリルアミン系化合物の単量体１モルに対して０．５〜１．５モル、特に１〜１．３モル使用されることが好ましい。ジアリルアミンとエピクロロヒドリンの反応に際して、２０〜６０℃の温度範囲において反応させることが好ましく、特に２５〜３５℃の温度範囲が好ましい。
ジアリルアミン系化合物とエピクロロヒドリンとの反応物の塩の重合は通常の水溶液系ラジカル重合法を用いることができる。たとえば、ジアリルアミン系化合物とエピクロルヒドリンの反応物の塩を、水等の水性溶媒中、６０〜９０℃の反応温度で、重合開始剤、たとえば、過硫酸アンモニウム、過酸化水素、過酸化ベンゾイル、ｔ−ブチルヒドロパーオキサイド、アゾビスブチロニトリル、アゾビス（２−アミノジプロパン）塩酸塩等の存在下に重合させることができる。このようにして得られる（Ｂ）エピクロロヒドリン付加型カチオン系高分子化合物の分子量は通常３０００〜５０万程度とされるが、本発明の湿潤摩擦堅牢度向上剤の第１処理液（ア）において用いるには、１万〜１０万程度の分子量のものが特に好適である。
【００２８】
エピクロロヒドリン付加型カチオン系高分子化合物（Ｂ）は共重合体であってもよく、その場合における共重合可能な他のモノマー単位としては、代表的には、アリル系モノマーおよびアクリル系モノマー単位を例示できる。アリル系モノマー単位およびアクリル系モノマー単位としては、ジアリルジメチルアンモニウムクロライド、ジアリルアミン、ジアリルアミンの有機酸もしくは無機酸塩、アクリル酸、メタクリル酸、アクリルアミド、メタクリルアミド、アクリル酸またはメタクリル酸のアルカリ金属もしくはアンモニウム塩、アクリル酸もしくはメタクリル酸の低級アルキルエステル、第３級もしくは第４級アミノ置換低級アルキルエステル、第３級もしくは第４級アミノおよびヒドロキシ置換低級アルキルエステル等を例示することができる。これらのモノマー単位中、最も好ましいのはジアリルジメチルアンモニウムクロライドである。これら共重合体の製造条件は、上記ジアリルアミン系化合物とエピクロルヒドリンの反応物の塩の重合体のそれに準じればよく、共重合体中のジアリルアミン系化合物とエピクロロヒドリンの反応物の塩の割合には特に限定はないが、５モル％以上あることが好ましい。
【００２９】
本発明のセルロース系繊維用湿潤摩擦堅牢度向上剤の第１処理液（ア）に用いられるエピクロロヒドリン付加型カチオン系高分子化合物（Ｂ）は、ＧＰＣ測定により得られる重量平均分子量が１０００〜５０００００、重合度が１０〜３０００、又は固有粘度［η］が０．０１〜３．００ｄｌ／ｇであることが好ましい。「又は」とあるのは、重量平均分子量、重合度、及び固有粘度の間には相互に密接な関連があるため、必ずしもこれらの物性の全てを評価する必要は無く、いずれか一つを評価すれば足る場合があるためである。
【００３０】
エピクロロヒドリン付加型カチオン系高分子化合物（Ｂ）の重量平均分子量には特に制限は無く、例えば１０００〜５０００００であるものを好ましく本発明に適用可能であるが、３０００〜２０００００であることが特に好ましい。重量平均分子量が３０００以上であることで、染色物に十分な湿潤摩擦堅牢度を付与することが一層容易になり、重量平均分子量が２０００００以下であることで、エピクロロヒドリン付加型カチオン系高分子化合物（Ｂ）を含有する溶液を調整することが容易となり、染色物の処理が一層容易になる。
エピクロロヒドリン付加型カチオン系高分子化合物（Ｂ）の重量平均分子量は、ゲル・パーミエーションクロマトグラフィー（ＧＰＣ法）により測定することができる。
【００３１】
エピクロロヒドリン付加型カチオン系高分子化合物（Ｂ）の重合度にも特に制限は無く、例えば１０〜３０００であるものを好ましく本発明に適用可能であるが、２０〜２０００であることが特に好ましい。重合度が２０以上であることで、染色物に十分な湿潤摩擦堅牢度を付与することが一層容易になり、重合度が２０００以下であることで、エピクロロヒドリン付加型カチオン系高分子化合物（Ｂ）を含有する溶液を調整することが容易となり、染色物の処理が一層容易になる。
【００３２】
エピクロロヒドリン付加型カチオン系高分子化合物（Ｂ）の固有粘度［η］にも特に制限は無く、例えば０．０５〜２．５０ｄｌ／ｇであるものを好ましく本発明に適用可能であるが、０．１０〜１．６０ｄｌ／ｇであることが特に好ましい。固有粘度［η］が０．１０ｄｌ／ｇ以上であることで、染色物に十分な湿潤摩擦堅牢度を付与することが一層容易となり、固有粘度［η］が１．６０ｄｌ／ｇ以下であることで、エピクロロヒドリン付加型カチオン系高分子化合物（Ｂ）を含有する溶液を調整することが容易となり、染色物の処理が一層容易になる。
エピクロロヒドリン付加型カチオン系高分子化合物（Ｂ）は、例えばウベローデ粘度計等の毛細管粘度計により測定することができる。
【００３３】
湿潤摩擦堅牢度向上剤の第１処理液（ア）
本発明のセルロース系繊維用湿潤摩擦堅牢度向上剤の第１処理液（ア）は、以上詳説した特定の構造を有するカチオン系高分子化合物（Ａ）及びエピクロロヒドリン付加型カチオン系高分子化合物（Ｂ）を含んでなるものである。
本発明のセルロース系繊維用湿潤摩擦堅牢度向上剤の第１処理液（ア）は、その全部が上記カチオン系高分子化合物（Ａ）及びエピクロロヒドリン付加型カチオン系高分子化合物（Ｂ）で構成されていてもよいし、その一部のみが上記化合物（Ａ）及び（Ｂ）で構成されていてもよい。
【００３４】
本発明のセルロース系繊維用湿潤摩擦堅牢度向上剤の第１処理液（ア）における、カチオン系高分子化合物（エピクロロヒドリン付加型カチオン系高分子化合物（Ｂ）に該当するものを除く）（Ａ）と、エピクロロヒドリン付加型カチオン系高分子化合物（Ｂ）との量比には特に限定は無いが、その固形分重量比が、０．０１：１〜５．５０：１である、ことが好ましい。
カチオン系高分子化合物（Ａ）と、エピクロロヒドリン付加型カチオン系高分子化合物（Ｂ）との量比が、固形分重量比で０．０１：１〜５．５０：１であると、十分な湿潤摩擦堅牢度向上の効果が期待できるため好ましい。
カチオン系高分子化合物（Ａ）と、エピクロロヒドリン付加型カチオン系高分子化合物（Ｂ）との量比は、より好ましくは、固形分重量比で０．０５：１〜５．００：１であり、特に好ましくは、固形分重量比で０．１０：１〜４．５０：１である。
【００３５】
本発明のセルロース系繊維用湿潤摩擦堅牢度向上剤の第１処理液（ア）の一部のみがカチオン系高分子化合物（Ａ）と、エピクロロヒドリン付加型カチオン系高分子化合物（Ｂ）とで構成されている場合の、他の成分には特に限定はないが、例えば、溶媒、バインダー、形態安定処理剤、防臭剤、吸着剤、界面活性剤、柔軟剤、溶剤、染料、保湿剤、抗菌剤、香料等を、本発明の効果を損なわない範囲において使用してもよい。湿潤摩擦堅牢度向上剤の第１処理液（ア）による処理を効果的に行う観点からは、溶媒を使用することが好ましい。
【００３６】
湿潤摩擦堅牢度向上剤の第１処理液（ア）に用いることができる溶媒は、安全性、染料との親和性等の観点から水が最も望ましいが、アルコール系溶剤、ケトン系溶剤、エステル系溶剤等を使用することも可能であるし、水とアルコールの混合液等のように２種以上を混合して溶媒として使用することもできる。
溶媒を含有する湿潤摩擦堅牢度向上剤の第１処理液（ア）中のカチオン系高分子化合物（Ａ）と、エピクロロヒドリン付加型カチオン系高分子化合物（Ｂ）の濃度には特に限定は無いが、十分な湿潤摩擦堅牢度を得る等の観点からは、０．１重量％以上が好ましく、未反応物の繊維上への残留を抑制する観点からは、３０重量％以下であることが好ましい。溶媒中の高分子化合物（Ａ）及び（Ｂ）の濃度は、１〜２０重量％であることがより好ましく、３〜１０重量％であることが特に好ましい。
【００３７】
湿潤摩擦堅牢度向上剤の第２処理液（イ）
本発明のセルロース系繊維用湿潤摩擦堅牢度向上剤の第１処理液（ア）と組み合わせて用いる、セルロース系繊維用湿潤摩擦堅牢度向上剤の第２処理液には特に制限はなく、従来公知のセルロース系繊維用湿潤摩擦堅牢度向上剤を、適宜第２処理液として使用することが可能であるが、下記一般式（４）
【化２２】
2018190328.tif 000024
（ただし、Ｒ１は、水素原子又はメチル基であり、Ｒ２は、炭素数１〜３のアルキレン基であり、Ｒ３及びＲ４は、独立して、炭素数１〜３のアルキル基又はヒドロキシアルキル基であり、Ｒ５は、炭素数１〜３のアルキル基及びヒドロキシアルキル基並びにベンジル基よりなる群から選ばれた基であり、Ｘ−はハロゲン化物イオン及び炭素数１〜３のモノアルキル硫酸イオンよりなる群から選ばれたイオンであり、Ｙは酸素原子又は窒素原子（ＮＨ）である。）で表される構造を有するアクリル化合物（Ｃ）から導かれる構成単位を有する重合体を含んでなるセルロース系繊維用湿潤摩擦堅牢度向上剤の第２処理液（イ）と組み合わせて用いることが特に好ましい。
本発明のセルロース系繊維用湿潤摩擦堅牢度向上剤の第１処理液（ア）を、上記特定の構造を有するアクリル化合物（Ｃ）から導かれる構成単位を有する重合体を含んでなるセルロース系繊維用湿潤摩擦堅牢度向上剤の第２処理液（イ）と組み合わせて使用することで、特に高い湿潤摩擦堅牢度の向上効果を実現することが可能である。
上記一般式（４）中のＸ−がハロゲン化物イオンである場合、その好ましい例としてＣｌ−、Ｂｒ−及びＩ−等を挙げることができるが、これらには限定されない。また、Ｘ−がモノアルキル硫酸イオンである場合、そのアルキル基は、直鎖状であってよいし、分岐状であってもよく、当該モノアルキル硫酸イオンの好ましい例として、メチル硫酸イオン（ＣＨ３ＯＳＯ３−）、エチル硫酸イオン（ＣＨ３ＣＨ２ＯＳＯ３−）等が挙げることができるが、これらには限定されない。
【００３８】
上記特定の構造を有するアクリル化合物（Ｃ）において、Ｒ３、Ｒ４及びＲ５のいずれかが、アルキル基又はヒドロキシアルキル基である場合、直鎖状であってよいし、分岐状であってもよい。
上記一般式（４）で表される構造を有する化合物としては、例えば、２−アクリロイロキシメチルトリメチルアンモニウム塩、２−アクリロイロキシエチルトリメチルアンモニウム塩、２−アクリロイロキシプロピルトリメチルアンモニウム塩、２−アクリロイロキシメチルトリエチルアンモニウム塩、２−アクリロイロキシエチルトリエチルアンモニウム塩、２−アクリロイロキシプロピルトリエチルアンモニウム塩等のアクリロイロキシアルキルトリアルキルアンモニウム塩；２−メタクリロイロキシメチルトリメチルアンモニウム塩、２−メタクリロイロキシエチルトリメチルアンモニウム塩、２−メタクリロイロキシプロピルトリメチルアンモニウム塩、２−メタクリロイロキシメチルトリエチルアンモニウム塩、２−メタクリロイロキシエチルトリエチルアンモニウム塩、２−メタクリロイロキシプロピルトリエチルアンモニウム塩等のメタクリロイロキシアルキルトリアルキルアンモニウム塩、（２−アクリルアミドエチル）トリメチルアンモニウム塩、（３−アクリルアミドプロピル）トリメチルアンモニウム塩、（２−アクリルアミドエチル）トリエチルアンモニウム塩、（３−アクリルアミドプロピル）トリエチルアンモニウム塩、（２−メタクリルアミドエチル）トリメチルアンモニウム塩、（３−メタクリルアミドプロピル）トリメチルアンモニウム塩、（２−メタクリルアミドエチル）トリエチルアンモニウム塩、（３−メタクリルアミドプロピル）トリエチルアンモニウム塩等を挙げることができる。これらは、１種単独であるいは２種以上を組み合わせて用いることができる。
【００３９】
本発明において好ましく用いられるセルロース系繊維用湿潤摩擦堅牢度向上剤の第２処理液（イ）を構成する高分子をもたらす単量体であるアクリル化合物（Ｃ）は、上記一般式（４）で表される構造を有していればよく、それ以外の限定は存在しない。アクリル化合物（Ｃ）を単独で重合し、或いはアクリル化合物（Ｃ）と、共重合可能な単量体とを共重合することで、使い勝手の良いエマルジョンを形成し易いことなどの観点から好適である、高分子を得ることができる。
特に、上記一般式（４）で表される構造を有するアクリル化合物（Ｃ）と、他の単量体との共重合体であることが好ましい。
この場合において、当該共重合体を構成する、上記一般式（４）で表される構造を有するアクリル化合物（Ｃ）から導かれる構成単位の含有量は、全構成単位の合計１００質量％に対して１〜３０質量％であることが好ましく、より好ましくは３〜２５質量％、特に好ましくは５〜２０質量％である。上記一般式（４）で表される構造を有するアクリル化合物（Ｃ）から導かれる構成単位の含有量が上記範囲であれば、湿潤摩擦堅牢度の改良効果に優れる。
【００４０】
上記共重合体を構成する他の構成単位には特に限定はないが、アクリル酸アルキルエステル、メタクリル酸アルキルエステル、アクリル酸アルコキシエステル、メタクリル酸アルコキシエステル、ヒドロキシル基含有アクリル酸エステル、ヒドロキシル基含有メタクリル酸エステル、エポキシ基含有アクリル酸エステル、エポキシ基含有メタクリル酸エステル、アクリルアミド、メタクリルアミド、芳香族ビニル化合物及び酢酸ビニルから選ばれた少なくとも１種の化合物を、他の単量体として用いることができる。これらの化合物は、１種単独であるいは２種以上を組み合わせて用いることができる。
【００４１】
上記重合体を構成する他の構成単位としては、ヒドロキシル基含有アクリル酸エステル及び／又はヒドロキシル基含有メタクリル酸エステルから導かれる構成単位を含むことが好ましく、その合計含有量は、全構成単位の合計１００質量％に対して、好ましくは２０〜４０質量％である。この範囲とすることにより、得られた染色セルロース系繊維は、乾湿潤摩擦堅牢度に優れる。
【００４２】
上記一般式（４）で表される構造を有するアクリル化合物（Ｃ）は、上記一般式（４）における４級アンモニウム基の一部が、アニオン性化合物のアニオン部と中和されていてもよい。
【００４３】
上記一般式（４）で表される構造を有するアクリル化合物（Ｃ）から導かれる構成単位を有する重合体の重量平均分子量は、好ましくは１０万以下、より好ましくは２０，０００〜９０，０００、更に好ましくは３０，０００〜８０，０００である。尚、この重量平均分子量は、ゲルパーミエーションクロマトグラフィー（ＧＰＣ）により測定することができる。
【００４４】
上記一般式（４）で表される構造を有するアクリル化合物（Ｃ）から導かれる構成単位を有する重合体の使用量には特に限定は無いが、高い湿潤摩擦堅牢度向上効果を得る、基布本来の風合いを損なわない、などの観点からは、エピクロロヒドリン付加型カチオン系高分子化合物（Ｂ）の使用量と、アクリル化合物（Ｃ）から導かれる構成単位を有する重合体の使用量との固形分重量比が、１：０．２０から１：４．００の範囲内となる量で使用することが、好ましい。
エピクロロヒドリン付加型カチオン系高分子化合物（Ｂ）の使用量と、アクリル化合物（Ｃ）から導かれる構成単位を有する重合体の使用量との固形分重量比は、１：０．２５から１：３．００の範囲内であることがより好ましく、１：０．３０から１：２．５０の範囲内であることが特に好ましい。
【００４５】
染色セルロース系繊維の製造方法
本発明の好ましい一実施形態である染色セルロース系繊維の製造方法は、
ａ）セルロース系繊維を染料により染色する工程、
ｂ）該工程ａ）により染色されたセルロース系繊維を、上記カチオン系高分子化合物（Ａ）、及び上記エピクロロヒドリン付加型カチオン系高分子化合物（Ｂ）、を含むセルロース系繊維用湿潤摩擦堅牢度向上剤の第１処理液（ア）に浸漬する工程、並びに
ｃ）該工程ｂ）により処理されたセルロース系繊維を、上記アクリル化合物（Ｃ）から導かれる構成単位を有する重合体を含んでなるセルロース系繊維用湿潤摩擦堅牢度向上剤の第２処理液（イ）に浸漬する工程、を有する。
【００４６】
本実施形態における、セルロース系繊維を染料により染色する工程ａ）は、従来より当業界において公知の方法により実施することができる。
セルロース系繊維には特に限定は無く、糸状、ヒモ状、縄状の繊維であってよく、それらが布状に構成されたものであってもよい。好ましいセルロース系繊維の具体例として、木綿、麻等の天然セルロース繊維およびビスコースレーヨン、銅アンモニアレーヨン等の再生セルロース繊維を例示することができる。染色される繊維材料としては、上記天然セルロース繊維および／または再生セルロース繊維が含まれていれば、これら以外の繊維が含まれていても構わない。例えば、合成繊維や、セルロース以外の天然繊維との混紡繊維も、本実施形態の方法において、好適に使用することができる。
【００４７】
本実施形態における、セルロース系繊維を染料により染色する工程ａ）において用いられる染料には特に限定は無く、セルロース系繊維の染色において従来より使用されている染料を適宜使用することができる。湿潤摩擦堅牢度向上剤のカチオン性構成単位との塩形成によりポリイオンコンプレックスを生成して湿潤堅牢度を向上させる観点からは、アニオン性の染料であることが好ましく、反応染料であることが好ましい。
【００４８】
反応染料は、繊維中の官能基と化学反応して共有結合により染着する染料である。反応染料は、好ましくは、Ｄ：色素母体、Ｔ：連結基、及びＸ：反応基が、例えば、Ｄ−Ｔ−Ｘで表される構造で結合したものであり、反応基とセルロース繊維との間で反応を生ずることにより染着する。
好ましい反応基の例としては、スルファトエチルスルフォン（ビニルスルフォン）、モノクロロトリアジン、ピリミジン等を挙げることができるが、これらには限定されない。
好ましい色素母体の例としては、ピラゾロンアゾ系の構造を有するもの、γ酸アゾ系の構造を有するもの、Ｈ酸アゾ系の構造を有するもの、アントラキノン系の構造を有するもの、Ｈ酸ジスアゾ系の構造を有するもの等を挙げることができるが、これらには限定されない。
【００４９】
セルロース系繊維を染料により染色する工程ａ）は、従来から当業界において公知の方法により実施することができる。例えば、当業界において公知の標準的な染色装置を用いて実施することが可能であり、例えば、チーズ染色機、ジッガー染色機、ウィンス染色機、液流染色機、パドル染色機等を用いることができる。
【００５０】
本実施形態における、工程ａ）により染色されたセルロース系繊維を、上記カチオン系高分子化合物（Ａ）、及び上記エピクロロヒドリン付加型カチオン系高分子化合物（Ｂ）、を含むセルロース系繊維用湿潤摩擦堅牢度向上剤の第１処理液（ア）浸漬する工程ｂ）も、従来から当業界において公知の染料固着剤や湿潤摩擦堅牢度向上剤を使用する方法により実施することができる。
工程ｂ）において用いる、本発明のセルロース系繊維用湿潤摩擦堅牢度向上剤の第１処理液（ア）の成分等は、上記にて詳説したとおりである。
工程ｂ）において用いる、セルロース系繊維用湿潤摩擦堅牢度向上剤の第１処理液（ア）におけるカチオン系高分子化合物（Ａ）、及び上記エピクロロヒドリン付加型カチオン系高分子化合物（Ｂ）、の濃度には特に制限は無いが、カチオン系高分子化合物（Ａ）の濃度は固形分重量で０．１〜１０ｇ/Ｌが好ましく、０．５〜８ｇ/Ｌが特に好ましい。エピクロロヒドリン付加型カチオン系高分子化合物（Ｂ）の濃度は固形分重量で０．１〜２０ｇ/Ｌが好ましく、１〜１５ｇ/Ｌが特に好ましい。また、基布本来の風合いを損なわずに処理できる観点から、カチオン系高分子化合物（Ａ）とエピクロロヒドリン付加型カチオン系高分子化合物（Ｂ）の濃度の合計が固形分重量で３０ｇ/Ｌ以下が好ましく、１５ｇ/Ｌ以下が特に好ましい。
工程ｂ）を実施する、温度、時間には特に制限は無いが、０〜１００℃、より好ましくは１０〜５０℃で、０〜２時間、より好ましくは、０〜１時間浸漬することが好ましい。
工程ｂ）においては、攪拌を行ってもよく、攪拌を行わなくてもよい。
【００５１】
本実施形態における、工程ｂ）により処理されたセルロース系繊維を、上記アクリル化合物（Ｃ）を含んでなるセルロース系繊維用湿潤摩擦堅牢度向上剤の第２処理液（イ）に浸漬する工程ｃ）も、従来から当業界において公知の湿潤摩擦堅牢度向上剤を使用する方法により実施することができる。
工程ｃ）において用いる、アクリル化合物（Ｃ）から導かれる構成単位を有する重合体を含んでなるセルロース系繊維用湿潤摩擦堅牢度向上剤の第２処理液（イ）の成分等は、上記にて詳説したとおりである。
工程ｃ）において用いる、セルロース系繊維用湿潤摩擦堅牢度向上剤の第２処理液（イ）におけるアクリル化合物（Ｃ）から導かれる構成単位を有する重合体の濃度には特に制限は無いが、固形分重量で０．１〜１６ｇ/Ｌが好ましく、１〜９ｇ/Ｌが特に好ましい。
工程ｃ）を実施する、温度、時間には特に制限は無いが、０〜１００℃、より好ましくは１０〜５０℃で、０〜２時間、より好ましくは、０〜１時間浸漬することが好ましい。
工程ｂ）においては、攪拌を行ってもよく、攪拌を行わなくてもよい。
【００５２】
上記実施形態においては、前記工程ｂ）と前記工程ｃ）との間に、水洗により未反応の第１処理液（ア）由来の成分を除去する工程を、更に有することが好ましい。未反応の第１処理液（ア）由来の成分を除去することで、工程ｃ）をより効果的に実施することが可能となり、染色されたセルロース系繊維の湿潤摩擦堅牢度を更に向上することができる。また、水洗により固着されなかった染料も除去されるので、色落ちを効果的に防止することができる。この様に、前記工程ｂ）と前記工程ｃ）との間に、水洗により未反応の第１処理液（ア）由来の成分を除去する工程を有する染色セルロース系繊維の製造方法は、当業界で「浸漬法」と呼ばれる方法に相当するものである。
【００５３】
浸漬法の代表的な工程として、例えば、以下に挙げる工程をこの順番で実施することができる。
１．約４０℃に加温した第１処理液（ア）に染色セルロース系繊維を約２０分間浸漬する。
２．浸漬後の染色セルロース系繊維を、水洗し、脱水する。
３．脱水後の染色セルロース系繊維を、約１００℃で乾燥する。
４．約４０℃に加温した第２処理液（イ）に約２０分間浸漬する。
５．浸漬後の染色セルロース系繊維を脱水する。
６．脱水後の染色セルロース系繊維を約１００℃で乾燥する。
浸漬法では、加温した第１処理液（ア）に染色セルロース繊維を長時間浸漬させることで、繊維組織内へ処理液を均等に浸透させ、その後に水洗を行うことで余剰の処理液を除去することができる。後に水洗により未反応の第１処理液（ア）を除去するため、その後の脱水は簡単なもの、例えば市販の脱水機での脱水と同程度のもので十分である。
【００５４】
上記実施形態においては、また、前記工程ｂ）と前記工程ｃ）との間に、該工程ｂ）により処理された染色セルロース系繊維を絞る工程、を更に有することが好ましい。工程ｂ）により処理された染色セルロース系繊維を絞ることで、染色セルロース繊維の繊維組織内に処理液（ア）を均等に浸透させる一方、余剰の処理液（ア）を除去することができるので、上記実施形態の製造方法を効率よく実施することができる。この様に、前記工程ｂ）と前記工程ｃ）との間に、染色セルロース系繊維を絞る工程を有する染色セルロース系繊維の製造方法は、当業界で「連続法」と呼ばれる方法に相当するものである。
【００５５】
連続法の代表的な工程として、例えば、以下に挙げる工程をこの順番で実施することができる。
１．第１処理液（ア）に染色セルロース系繊維を浸漬する。
２．マングル（絞り機）で、浸漬後の染色セルロース系繊維を、絞り率約８０％で絞る。
３．絞り後の染色セルロース系繊維を、約１００℃で乾燥する。
４．乾燥後の染色セルロース系繊維を、水洗する。
５．水洗後の染色セルロース系繊維を脱水する。
６．脱水後の染色セルロース系繊維を第２処理液（イ）に浸漬する。
７．マングル（絞り機）で、浸漬後の染色セルロース系繊維を、絞り率約８０％で絞る。
８．絞り後の染色セルロース系繊維を、約１００℃で乾燥する。
連続法では、繊維組織内への処理液の浸透を絞りで行うのに対して、浸漬法では加熱した薬液に繊維を長時間浸漬させることで行うので、この違いに応じて、脱水工程が異なるものとなる。
【００５６】
本発明のセルロース系繊維用湿潤摩擦堅牢度向上剤の第１処理液（ア）を用いて、染色されたセルロース繊維を処理することで、高い湿潤摩擦堅牢度を有する染色セルロース系繊維を製造することができる。
当該染色セルロース系繊維は、セルロース系繊維、染料、並びに上記カチオン系高分子化合物（Ａ）、及び上記エピクロロヒドリン付加型カチオン系高分子化合物（Ｂ）
並びに／又はそれらの反応生成物を含有するものであり、それ以外の成分を含んでいてもよく、含んでいなくともよい。ここで、「それらの反応生成物」とは、上記カチオン系高分子化合物（Ａ）由来の反応生成物、上記エピクロロヒドリン付加型カチオン系高分子化合物（Ｂ）由来の反応生成物、並びに上記カチオン系高分子化合物（Ａ）及び上記エピクロロヒドリン付加型カチオン系高分子化合物（Ｂ）由来の反応生成物の少なくとも一種であり、上記カチオン系高分子化合物（Ａ）及び上記エピクロロヒドリン付加型カチオン系高分子化合物（Ｂ）以外の反応成分をも伴うものであってもよい。
当該染色セルロース系繊維は、セルロース系繊維、染料、並びに上記カチオン系高分子化合物（Ａ）、上記エピクロロヒドリン付加型カチオン系高分子化合物（Ｂ）、及び上記アクリル化合物（Ｃ）から導かれる構成単位を有する重合体並びに／又はそれらの反応生成物を含有するものであることが特に好ましい。ここで、「それらの反応生成物」とは、上記カチオン系高分子化合物（Ａ）由来の反応生成物、上記エピクロロヒドリン付加型カチオン系高分子化合物（Ｂ）由来の反応生成物、上記アクリル化合物（Ｃ）由来の反応生成物、並びに上記（Ａ）、（Ｂ）及び（Ｃ）の任意の組み合わせ由来の反応生成物の少なくとも一種であり、上記カチオン系高分子化合物（Ａ）、上記エピクロロヒドリン付加型カチオン系高分子化合物（Ｂ）及び上記アクリル化合物（Ｃ）以外の反応成分をも伴うものであってもよい。
【００５７】
本実施形態の染色セルロース系繊維を用いて、最終製品又は中間製品である繊維製品を製造することができる。
本実施形態の繊維製品は、湿潤摩擦堅牢性に優れ、更にセルロース繊維特有の優れた諸特性と、染料による所望の色調を有するので、衣類、家庭・インテリア用品、産業資材を初めとする、各種用途において好適に使用することができる。
【実施例】
【００５８】
以下、実施例を参照しながら、本発明をさらに詳細に説明する。なお、本発明の範囲は、いかなる意味においても、これらの実施例により限定されるものではない。【００５９】
以下、実施例／比較例においては、諸特性の評価は、以下の方法で行った。
・湿潤摩擦堅牢度：湿潤摩擦堅牢度試験はＪＩＳ  Ｌ  ０８４９に準拠して行い、ＪＩＳ  Ｌ  ０８０５に基づいて評価した。
・処理時性状：第２処理液での処理時の性状を、以下の基準に従って評価した。
Ａ：第２処理液での処理時にスカムの発生なし。
Ｂ：第２処理液での処理時にスカムが発生。
・風合い：処理後の布の性状を、以下の基準に従って評価した。
Ａ：未処理の布と風合い変化なし
Ｂ：未処理の布に対しハリ・コシが増す
Ｃ：硬く、ごわつきがある【００６０】
（湿潤摩擦堅牢度向上剤の第１処理液の調製）
表１に示したカチオン系高分子化合物（Ａ）とエピクロロヒドリン付加型カチオン系高分子化合物（Ｂ）を、後述の手順で溶媒（水）に所定量添加し混合したものを湿潤摩擦堅牢度向上剤の第１処理液とした。使用したカチオン系高分子化合物（Ａ）及びエピクロロヒドリン付加型カチオン系高分子化合物（Ｂ）の詳細は以下のとおりである。
・ＤＡＮＦＩＸ−ＳＣ−８（アリルアミン塩酸塩／ジアリルアミン塩酸塩共重合体とポリジアリルジメチルアンモニウムクロリドの混合物）
・ＤＡＮＦＩＸ−Ｔ８−Ｃｏｎｃ．（アリルアミン塩酸塩／ジアリルアミン塩酸塩共重合体とポリジアリルジメチルアンモニウムクロリドの混合物）
・ＤＡＮＦＩＸ−ＫＸＶ（アリルアミン塩酸塩／ジアリルアミン塩酸塩共重合体とポリジアリルジメチルアンモニウムクロリドの混合物）
・ＤＡＮＦＩＸ−７０７（ポリジアリルジメチルアンモニウムクロリド）
・ＤＡＮＦＩＸ−５０５ＲＥ（アリルアミン塩酸塩／ジアリルアミン塩酸塩共重合体）
・ＰＡＳ−８８０（エピクロロヒドリン付加型３級アミン塩酸塩／４級アンモニウム塩共重合体）
・ＤＡＮＦＩＸ−ＭＭ１１（カチオン性アクリル系共重合体）【００６１】
（実施例１）
１００ｍＬのビーカーにＤＡＮＦＩＸ−ＳＣ−８を固形分濃度で０．３ｇ、ＰＡＳ−８８０を固形分濃度で０．３５ｇとり、１００ｇになるよう水を添加し、混合したものを湿潤摩擦堅牢度向上剤の第１処理液とした。また、１００ｍＬのビーカーにＤＡＮＦＩＸ−ＭＭ１１を固形分濃度で０．４５ｇとり、１００ｇになるよう水を添加し、混合したものを湿潤摩擦堅牢度向上剤の第２処理液とした。
Ｒｅｍａｚｏｌ  Ｂｌａｃｋ  ＤＥＮ  （ダイスター社製、反応染料）を濃度１０％ｏ．ｗ．ｆ．で溶解した染色液を用い、浸漬法にて染色した綿製の布（綿ニット１００％）を用意した。この染色された布を湿潤摩擦堅牢度向上剤の第１処理液に室温で１分間ほど浸し、８０％の絞り率で絞った。１００℃の乾燥機にて１０分間乾燥させた後、水洗、乾燥を行った。その後、湿潤堅牢度向上剤の第２処理液に１分間浸し、８０％の絞り率で絞り、１００℃の乾燥機にて１０分間乾燥を行った。
なお本実施例では、湿潤摩擦堅牢度向上剤の第１処理液に浸漬する工程と湿潤摩擦堅牢度向上剤の第２処理液に浸漬する工程との間で、該第１処理液により処理されたセルロース系繊維を絞っているので、本実施例はいわゆる連続法に相当する例である。
湿潤摩擦堅牢度の評価結果を、表１に示す。【００６２】
（実施例２）
湿潤摩擦堅牢度向上剤の第１処理液として、ＤＡＮＦＩＸ−ＳＣ−８に代えてＤＡＮＦＩＸ−Ｔ８−Ｃｏｎｃ．を使用し。その使用量を固形分濃度で８．０ｇ／Ｌとした以外は実施例１と同様にして、染色されたセルロース系繊維の処理、及びその湿潤摩擦堅牢度の評価を行った。
結果を、表１に示す。
（実施例３）
湿潤摩擦堅牢度向上剤の第１処理液として、ＤＡＮＦＩＸ−ＳＣ−８に代えてＤＡＮＦＩＸ−ＫＸＶを使用し。その使用量を固形分濃度で５．７ｇ／Ｌとした以外は実施例１と同様にして、染色されたセルロース系繊維の処理、及びその湿潤摩擦堅牢度の評価を行った。
結果を、表１に示す。
（実施例４）
湿潤摩擦堅牢度向上剤の第１処理液として、ＤＡＮＦＩＸ−ＳＣ−８に代えてＤＡＮＦＩＸ−７０７を使用し。その使用量を固形分濃度で４．０ｇ／Ｌとした以外は実施例１と同様にして、染色されたセルロース系繊維の処理、及びその湿潤摩擦堅牢度の評価を行った。
結果を、表１に示す。
（実施例５）
湿潤摩擦堅牢度向上剤の第１処理液として、ＤＡＮＦＩＸ−ＳＣ−８に代えてＤＡＮＦＩＸ−５０５ＲＥを使用し。その使用量を固形分濃度で４．０ｇ／Ｌとしたに変更した以外は実施例１と同様にして、染色されたセルロース系繊維の処理、及びその湿潤摩擦堅牢度の評価を行った。
結果を、表１に示す。【００６３】
（実施例６）
湿潤摩擦堅牢度向上剤の第１処理液を３０％ｏｗｆ、浴比１：２０になるよう調製し、また、湿潤摩擦堅牢度向上剤の第２処理液を１０％ｏｗｆ、浴比１：２０になるよう調製し、４０℃に加温した。反応染料により染色されたセルロース繊維を湿潤摩擦堅牢度向上剤の第１処理液に２０分間浸漬した後、３０秒間水洗、脱水して１００℃で１０分間乾燥した。その後、４０℃に加温した湿潤摩擦堅牢度向上剤の第２処理液に２０分間浸漬した後、脱水して１００℃で１０分間乾燥した。
なお本実施例では、湿潤摩擦堅牢度向上剤の第１処理液に浸漬する工程と湿潤摩擦堅牢度向上剤の第２処理液に浸漬する工程との間で、該第１処理液により処理されたセルロース系繊維を水洗して未反応の第１処理液由来の成分を除去しているので、本実施例はいわゆる浸漬法に相当する例である。
結果を、表１に示す。【００６４】
（比較例１）
湿潤摩擦堅牢度向上剤の第１処理液において、固形分濃度で４．０ｇ／ＬＤＡＮＦＩＸ−ＳＣ−８のみを使用した以外は、実施例１と同様にして、染色されたセルロース系繊維の処理、及びその湿潤摩擦堅牢度の評価を行った。
結果を、表１に示す。【００６５】
（比較例２）
１００ｍＬのビーカーにＰＡＳ−８８０を０．７ｇとり、１００ｇになるよう水を添加し、混合したものを湿潤摩擦堅牢度向上剤の第１処理液とした。なお、湿潤摩擦堅牢度向上剤の第２処理液は、使用しなかった。反応染料により染色されたセルロース繊維を湿潤摩擦堅牢度向上剤の第１処理液に室温で１分間ほど浸し、８０％の絞り率で絞った後、１００℃の乾燥機にて１０分間乾燥させた。
なお、湿潤摩擦堅牢度向上剤の第２処理液は、使用しなかった。
湿潤摩擦堅牢度の評価を、表１に示す。【００６６】
（比較例３）
１００ｍＬのビーカーにＤＡＮＦＩＸ−ＭＭ１１を０．４５ｇとり、１００ｇになるよう水を添加し、混合したものを湿潤摩擦堅牢度向上剤の第２処理液とした。なお、湿潤摩擦堅牢度向上剤の第１処理液は、使用しなかった。反応染料により染色されたセルロース繊維を処理液に１分間浸し、８０％の絞り率で絞った後、１００℃の乾燥機にて１０分間乾燥を行った。
湿潤摩擦堅牢度の評価を、表１に示す。【００６７】
対照用として、湿潤摩擦堅牢度向上剤による処理を行っていない染色されたセルロース系繊維の湿潤摩擦堅牢度の評価結果を、表１に示す。【００６８】
【表１】
2018190328.tif 000025
【００６９】
カチオン系高分子化合物（Ａ）及びエピクロロヒドリン付加型カチオン系高分子化合物（Ｂ）を含んでなる、セルロース系繊維用湿潤摩擦堅牢度向上剤の第１処理液を用いた実施例１から５では、それ以外の湿潤摩擦堅牢度向上剤の第１処理液を用いたり、或いは湿潤摩擦堅牢度向上剤の第１処理液を用いなかった、比較例１から３及び対照のものよりも湿潤摩擦堅牢度が１〜２級向上した。【００７０】
カチオン系高分子化合物（Ａ）とエピクロロヒドリン付加型カチオン系高分子化合物（Ｂ）との混合比率の検討
（実施例１−１から１−１８）
実施例１と同様にして、１００ｍＬのビーカーにＤＡＮＦＩＸ−ＳＣ−８とＰＡＳ−８８０をとり、１００ｇになるよう水を添加し、混合し、それぞれ表２に示す固形分濃度となるようにしたものを湿潤摩擦堅牢度向上剤の第１処理液とした。また、１００ｍＬのビーカーにＤＡＮＦＩＸ−ＭＭ１１を固形分濃度で４．５ｇ／Ｌとなるようとり、１００ｇになるよう水を添加し、混合したものを湿潤摩擦堅牢度向上剤の第２処理液とした。
反応染料により染色されたセルロース繊維を湿潤摩擦堅牢度向上剤の第１処理液に室温で１分間ほど浸し、８０％の絞り率で絞った。１００℃の乾燥機にて１０分間乾燥させた後、水洗、乾燥を行った。その後、湿潤堅牢度向上剤の第２処理液に１分間浸し、８０％の絞り率で絞り、１００℃の乾燥機にて１０分間乾燥を行った。
湿潤摩擦堅牢度、処理時の性状および風合いの評価を、表２に示す。【００７１】
【表２】
2018190328.tif 000026
【００７２】
カチオン系高分子化合物（Ａ）とエピクロロヒドリン付加型カチオン系高分子化合物（Ｂ）との混合比率の検討
（実施例２−１から２−９）
実施例２と同様にして、１００ｍＬのビーカーにＤＡＮＦＩＸ−Ｔ８−ｃｏｎｃ．とＰＡＳ−８８０をとり、１００ｇになるよう水を添加し、混合し、それぞれ表３に示す固形分濃度となるようにしたものを湿潤摩擦堅牢度向上剤の第１処理液とした。また、１００ｍＬのビーカーにＤＡＮＦＩＸ−ＭＭ１１を固形分濃度で４．５ｇ／Ｌとなるようとり、１００ｇになるよう水を添加し、混合したものを湿潤摩擦堅牢度向上剤の第２処理液とした。
反応染料により染色されたセルロース繊維を湿潤摩擦堅牢度向上剤の第１処理液に室温で１分間ほど浸し、８０％の絞り率で絞った。１００℃の乾燥機にて１０分間乾燥させた後、水洗、乾燥を行った。その後、湿潤堅牢度向上剤の第２処理液に１分間浸し、８０％の絞り率で絞り、１００℃の乾燥機にて１０分間乾燥を行った。
湿潤摩擦堅牢度の評価を、表３に示す。【００７３】
【表３】
2018190328.tif 000027
【００７４】
カチオン系高分子化合物（Ａ）とエピクロロヒドリン付加型カチオン系高分子化合物（Ｂ）との混合比率の検討
（実施例３−１から３−９）
実施例３と同様にして、１００ｍＬのビーカーにＤＡＮＦＩＸ−ＫＸＶとＰＡＳ−８８０をとり、１００ｇになるよう水を添加し、混合し、それぞれ表４に示す固形分濃度となるようにしたものを湿潤摩擦堅牢度向上剤の第１処理液とした。また、１００ｍＬのビーカーにＤＡＮＦＩＸ−ＭＭ１１を固形分濃度で４．５ｇ／Ｌとなるようとり、１００ｇになるよう水を添加し、混合したものを湿潤摩擦堅牢度向上剤の第２処理液とした。
反応染料により染色されたセルロース繊維を湿潤摩擦堅牢度向上剤の第１処理液に室温で１分間ほど浸し、８０％の絞り率で絞った。１００℃の乾燥機にて１０分間乾燥させた後、水洗、乾燥を行った。その後、湿潤堅牢度向上剤の第２処理液に１分間浸し、８０％の絞り率で絞り、１００℃の乾燥機にて１０分間乾燥を行った。
湿潤摩擦堅牢度の評価を、表４に示す。【００７５】
【表４】
2018190328.tif 000028
【００７６】
湿潤摩擦堅牢度向上剤の第２処理液におけるアクリル化合物（Ｃ）から導かれる構成単位を有する重合体の濃度の検討
（実施例４−１から４−６）
実施例４と同様にして、１００ｍＬのビーカーにＤＡＮＦＩＸ−ＳＣ−８とＰＡＳ−８８０をとり、１００ｇになるよう水を添加し、混合し、それぞれ表５に示す固形分濃度となるようにしたものを湿潤摩擦堅牢度向上剤の第１処理液とした。また、１００ｍＬのビーカーにＤＡＮＦＩＸ−ＭＭ１１を表５に示す固形分濃度となるようとり、１００ｇになるよう水を添加し、混合したものを湿潤摩擦堅牢度向上剤の第２処理液とした。
反応染料により染色されたセルロース繊維を湿潤摩擦堅牢度向上剤の第１処理液に室温で１分間ほど浸し、８０％の絞り率で絞った。１００℃の乾燥機にて１０分間乾燥させた後、水洗、乾燥を行った。その後、湿潤堅牢度向上剤の第２処理液に１分間浸し、８０％の絞り率で絞り、１００℃の乾燥機にて１０分間乾燥を行った。
湿潤摩擦堅牢度、処理時の性状および風合いの評価を、表５に示す。【００７７】
【表５】
2018190328.tif 000029
【００７８】
本発明に従い、所定の構造を有するカチオン系高分子化合物（Ａ）と所定の構造を有するエピクロロヒドリン付加型カチオン系高分子化合物（Ｂ）とを含んでなる、セルロース系繊維用湿潤摩擦堅牢度向上剤の第１処理液を用いることで、広い範囲のカチオン系高分子化合物（Ａ）とエピクロロヒドリン付加型カチオン系高分子化合物（Ｂ）との混合比率にわたって、優れた潤摩擦堅牢度向上効果が実現できることがわかった。また、特定の範囲の混合比率において、特に優れた湿潤摩擦堅牢度向上効果、処理時の性状および／または風合いが実現できることがわかった。
【産業上の利用可能性】
【００７９】
本発明のセルロース系繊維用湿潤摩擦堅牢度向上剤、及びそれを用いた染色セルロース繊維の製造方法は、染色物に優れた湿潤摩擦堅牢度を付与できるので、摩擦を伴う水洗い等による色落ちが有効に抑制される繊維製品を製造することが可能であり、産業の各分野、特に繊維産業、服飾産業、衛生用品産業等で、高い利用可能性を有する。
【国際調査報告】
2018190328.tif 000048
2018190328.tif 000049
2018190328.tif 000050
2018190328.tif 000051